(57)【要約】      （修正有）【課題】合成が容易で穏和な条件で切断でき、アフィニティクロマト吸着体の構成成分として極めて優れたクリーバブルリンカーを有するアフィニティクロマト吸着体の提供。【解決手段】アフィニティクロマト吸着体は、式（Ｉ）で表される。2005134258.tif 000023［Ｘ1は担体を、Ｙ1は置換基を有していてもよいシクロアルキル基を、Ｚ1は特定化合物基を、Ｒ1およびＲ2はスペーサーを示す。］【選択図】なし【特許請求の範囲】
【請求項１】
アフィニティクロマト方法であって、
アフィニティクロマト吸着体として、下記式（Ｉ）で表される化合物を使用することを特徴とする方法。
【化１】
2005134258.tif 000018
［上記式中、Ｘ1は担体を示し、Ｙ1は置換基を有していてもよいシクロアルキル基を示し、Ｚ1は特定化合物基を示し、Ｒ1およびＲ2はスペーサーを示す。］
【請求項２】
溶出液としてヒドラジン溶液を使用する請求項１に記載のアフィニティクロマト方法。
【請求項３】
下記式（Ｉ）で表される化合物をアフィニティクロマト吸着体として使用する方法。
【化２】
2005134258.tif 000019
［上記式中、Ｘ1は担体を示し、Ｙ1は置換基を有していてもよいシクロアルキル基を示し、Ｚ1は特定化合物基を示し、Ｒ1およびＲ2はスペーサーを示す。］
【請求項４】
下記式（Ｉ）で表されるアフィニティクロマト吸着体。
【化３】
2005134258.tif 000020
［上記式中、Ｘ1は担体を示し、Ｙ1は置換基を有していてもよいシクロアルキル基を示し、Ｚ1は特定化合物基を示し、Ｒ1およびＲ2はスペーサーを示す。］
【請求項５】
下記式（II）で表されるアフィニティクロマト吸着体用の合成中間体。
【化４】
2005134258.tif 000021
［上記式中、Ｘ2は担体を示し、Ｙ2は置換基を有していてもよいシクロアルキル基を示し、Ｒ3およびＲ4はスペーサーを示し、Ｗは下記の群から選択される基を示す。
【化５】
2005134258.tif 000022
【発明の詳細な説明】
【技術分野】
【０００１】
本発明は、特定化合物と親和性を示す化合物の探索や精製に用いられるアフィニティクロマト方法に関するものである。
【背景技術】
【０００２】
アフィニティークロマトグラフィー（以下、「アフィニティクロマト」という）は、化合物間の特異的な親和性（アフィニティ）を利用することによって、リガンドに対するタンパク質やタンパク質に対するリガンドを探索したり、また、これらリガンドやタンパク質，更には抗体を精製するため等に用いられる。
【０００３】
斯かるアフィニティクロマトでは、高分子からなる担体にリンカーを介してリガンド等の特定化合物を結合させたアフィニティクロマト吸着体に試料を作用させ、当該特定化合物へ特異的に結合する化合物を試料中から分離した後、溶出液によってこの特異的結合化合物を溶出する。
【０００４】
ここで、従来のアフィニティクロマト方法では、特異的結合化合物を得るに当たって、溶出液により塩濃度等を変化させて特異的結合化合物を特定化合物から分離したり、トリフルオロ酢酸等を用いてリンカーを切断するなどしていた。しかし、これら従来の溶出条件では、タンパク質の高次構造変化を誘起することによって、特異的結合化合物の回収率や活性を低下させることがあった。
【０００５】
そこで、斯かる問題を解決すべく、より穏和な条件で溶出が可能なアフィニティクロマト方法が検討されている。例えば、特許文献１に開示されているアフィニティクロマト吸着体は、特定化合物に対して特異的親和性を有する物質のみならず、当該物質に対して特異的親和性を示す物質および刺激応答性高分子を有し、この構造的特徴によって、温度変化等の穏和な刺激で刺激応答性高分子の構造が可逆的に変化し、吸着された特異的結合化合物が溶出される。しかし、当該アフィニティクロマト吸着体は構造が複雑であるために、合成が容易でないという欠点を有する。
【０００６】
また、極めて高い活性を有する特定化合物の中には、特異的結合化合物と不可逆な共有結合を形成して強固に結合することから、通常の条件では溶出できないものがある。この様な場合には、クリーバブルリンカー（Cleavable Linker）を介して担体と特定化合物を結合させ、この特定化合物と特異的結合化合物で複合体を形成させた後にクリーバブルリンカーを選択的に切断し、複合体として特異的結合化合物を溶出する方法が有用である。そこで、従来でも、穏和な条件で切断可能なクリーバブルリンカーを応用したアフィニティクロマト吸着体は開発されている。しかし、構造が複雑で合成が困難であったり、光による構造変化を利用するものであるためにクロマトグラフ中は遮光が必要であるなど、利便性が低いものであった。
【０００７】
ところで、非特許文献１には、Ｄｄｅ（ビス-N-[1-(4,4-ジメチル-2,6-ジオキソシクロヘキシリデン)エチル）基が、第１級アミノ基の保護基として開示されており、ヒドラジンの２％ジメチルホルムアミド溶液という穏和な条件で脱保護できる旨が記載されている。
【０００８】
また、非特許文献２と３には、L-グルタミン酸受容体のアンタゴニストを固相合成するに当たって、Ｄｄｅ基をリンカーとして用いた例が記載されている。しかし、これら文献には、Ｄｄｅ基をアフィニティクロマト吸着体のクリーバブルリンカーとして応用する旨に関しては、記載も示唆もされていない。
【特許文献１】特開２００２−１１９８５４号公報（特許請求の範囲）
【非特許文献１】Ian A.Nashら，テトラヘドロン・レターズ（Tetrahedron Letters），第３７巻，第１５号，第２６２５〜２６２８頁（１９９６年）
【非特許文献２】Siri Ram Chhabraら，テトラヘドロン・レターズ（Tetrahedron Letters），第４１巻，第１０９５〜１０９８頁（２０００年）
【非特許文献３】Siri Ram Chhabraら，テトラヘドロン・レターズ（Tetrahedron Letters），第４１巻，第１０９９〜１１０２頁（２０００年）
【発明の開示】
【発明が解決しようとする課題】
【０００９】
上述した様に、これまでにも様々なアフィニティクロマト吸着体が知られていたが、その合成が容易であり且つ穏和で利便性の高い条件により切断できるクリーバブルリンカーを有するものはなかった。
【００１０】
そこで、本発明が解決すべき課題は、合成が容易で穏和な条件で切断できる上に、アフィニティクロマト吸着体の構成成分として極めて優れたクリーバブルリンカーを有するアフィニティクロマト吸着体を提供することにある。
【課題を解決するための手段】
【００１１】
本発明者は、上記課題を解決すべく、アフィニティクロマト吸着体に応用可能なクリーバブルリンカーにつき鋭意研究を重ねた。その結果、Ｄｄｅ基がアフィニティクロマト吸着体のクリーバブルリンカーとして極めて優れていることを見出して、本発明を完成した。
【００１２】
即ち、本発明のアフィニティクロマト方法は、アフィニティクロマト吸着体として、下記式（Ｉ）で表される化合物を使用することを特徴とする。
【００１３】
【化１】
2005134258.tif 000002
【００１４】
［上記式中、Ｘ1は担体を示し、Ｙ1は置換基を有していてもよいシクロアルキル基を示し、Ｚ1は特定化合物基を示し、Ｒ1およびＲ2はスペーサーを示す。］。
【００１５】
上記方法においては、溶出液としてヒドラジン溶液を使用することが好ましい。トリフルオロ酢酸等を用いて溶出する場合とは異なり、極めて穏和な条件だからである。
【００１６】
また、式（Ｉ）で表される化合物はアフィニティクロマト吸着体として優れていることから、本発明の方法は、式（Ｉ）で表される化合物をアフィニティクロマト吸着体として使用するものであり、本発明のアフィニティクロマト吸着体は、式（Ｉ）で表されることを特徴とする。
【００１７】
更に、本発明に係るアフィニティクロマト吸着体用の合成中間体は、下記式（II）で表される。
【００１８】
【化２】
2005134258.tif 000003
【００１９】
［上記式中、Ｘ2は担体を示し、Ｙ2は置換基を有していてもよいシクロアルキル基を示し、Ｒ3およびＲ4はスペーサーを示し、Ｚは下記の群から選択される基を示す。
【００２０】
【化３】
2005134258.tif 000004
【００２１】
因みに化合物（II）は、その塩であってもよい。
【００２２】
上記式中、「担体」とは、不溶性の高分子からなり表面にスペーサーと結合するための官能基を有するものをいう。斯かる「担体」としては、カラム充填剤として公知のものを特に制限なく使用できるが、その材料としては、例えばシリカゲル等の無機系のもの；アガロース，デキストラン，セルロース等の天然高分子系のもの；グリシジルメタクリレート，ポリスチレン，ポリアクリルアミド；これらのコポリマーなどを挙げることができ、多層構造を有するものであってもよい。
【００２３】
「シクロアルキル基」とは、炭素数３〜８を有する環状飽和炭化水素基であって、具体的にはシクロプロパン，シクロブタン，シクロペンタン，シクロヘキサン，シクロヘプタンまたはシクロオクタンをいう。これらのうち、炭素数４〜６のシクロアルキル基が好ましく、更に好適にはシクロペンタンまたはシクロヘキサンであり、シクロヘキサンが最適である。
【００２４】
当該シクロアルキル基が有していてもよい「置換基」は、特定化合物と特異的結合化合物との相互作用を阻害することなく、特異的結合化合物と非特異的に結合するものでなければ特に制限されないが、例えば低級アルキル基，低級アルコキシ基，オキソ基等を挙げることができる。また、置換基数は１つに限らず複数でもよく、複数である場合には、置換基は互いに同一であっても異なるものであってもよい。
【００２５】
「低級アルキル基」とは炭素数１〜６の飽和炭化水素基をいい、例えばメチル，エチル，プロピル，イソプロピル，ブチル，イソブチル，sec-ブチル，tert-ブチル等を挙げることができ、これらのうち好適なものは炭素数１〜４のアルキル基であり、更に炭素数１〜２のアルキル基が好適であり、最適にはメチル基である。
【００２６】
「低級アルコキシ基」とは、上記低級アルキル基に置換されたオキシ基をいい、例えばメトキシ，エトキシ，プロポキシ，イソプロポキシ等を挙げることができ、これらのうち好適なものは炭素数１〜４のアルコキシ基であり、更に炭素数１〜２のアルコキシ基が好適であり、最適にはメトキシ基である。
【００２７】
「特定化合物」は、本発明のアフィニティクロマト方法によって相互作用を示す物質（特異的結合化合物）を探索或いは精製するために用いられる化合物をいい、あるタンパク質に対する特異的リガンド，リガンドの受容体タンパク質，抗体に対する抗原などをいう。従って、何等かの生理活性を有する点で、単なる合成中間体化合物とは区別できる。尚、当該「特定化合物」は、リンカーとの結合を容易にするために、その生理活性を喪失しない範囲で末端構造に修飾や変換が加えられていてもよい。例えば、当該「特定化合物」として、免疫抑制作用などの優れた生理活性を有するタクロリムスを使用する場合には、末端構造に下記に示す様な修飾や保護基を導入し、リンカーへの結合を容易にすることができる。
【００２８】
【化４】
2005134258.tif 000005
【００２９】
［上記式中、ＴＢＳはt-ブチルジメチルシリル基を示す。］。
【００３０】
「リンカー」は、担体が特定化合物と特異的結合化合物との相互作用を阻害しない様に担体と特定化合物との距離を保ち、また、アフィニティクロマト吸着体の合成を容易にする作用を有するものをいう。この様な「リンカー」としては、例えば、アルキレン基であって、アミド基（−ＮＨＣＯ−または−ＣＯＮＨ−），エステル基（−ＣＯ2−または−ＯＣＯ−），エーテル基（−Ｏ−），アミノ基（−ＮＨ−や−ＮＲ−）などで部分的に置換されていてもよいものを挙げることができ、当該「リンカー」は、その作用を損なわない範囲で水酸基等により置換されていてもよい。また、その長さは、Ｒ1，Ｒ3の場合、ヘプタメチレン基（−(ＣＨ2)7−）に相当する長さ以上とすることが好ましい。
【発明の効果】
【００３１】
本発明のアフィニティクロマト吸着体は、クリーバブルリンカー部分に構造的な特徴を有し、このクリーバブルリンカーは、以下の特性を有する。即ち、
(i) 特定化合物と特異的結合化合物との結合を阻害せず、
(ii) クリーバブルリンカー自体が特異的結合化合物と非特異的に吸着せず、
(iii) その切断条件が穏和であり、特異的結合化合物等に悪影響を与えない。
【００３２】
上記特性の中でも、特に穏和な条件で切断が可能であることによって、本発明に係る吸着体は、アフィニティクロマト用の試薬として、極めて優れた特性を発揮することができる。即ち、従来の吸着体では、リガンド等の特定化合物を固定化して吸着体を製造するに当たり、当該固定化の確認を、未反応試薬や固定化に際して遊離する化合物の定量など、間接的に行なうしかなかった。しかし本発明では、予備的な実験においてクリーバブルリンカーを切断することによって、当該固定化を定性的或いは定量的に確認することができる。また、当該固定化においては特定化合物が一部分解や修飾を受けるおそれがあるが、本発明では、やはり予備的な実験で当該特定化合物を切り出して分析することによって、この分解や修飾の有無を調べることが可能になる。更に、特定化合物と特異的結合化合物が不可逆な共有結合を形成する場合であっても、これを複合体として得ることができる。
【００３３】
また、本発明に係るアフィニティクロマト吸着体用の合成中間体は、この様なアフィニティクロマト吸着体が容易に合成できるものとして、非常に有用である。
【発明を実施するための最良の形態】
【００３４】
本発明に係るアフィニティクロマト方法とアフィニティクロマト吸着体が享有する最大の特徴は、以下に示す反応によって穏和な条件でクリーバブルリンカーを切断できる点にある。
【００３５】
【化５】
2005134258.tif 000006
【００３６】
即ち、従来のクリーバブルリンカーは、切断に過酷な条件が必要であるか或いは利便性に欠けるものであったが、本発明者らは、クリーバブルリンカーとして、アミノ基の保護基や固相合成中間体のリンカーとして用いられていたＤｄｅを用いれば、合成が容易な上に極めて優れたアフィニティクロマト吸着体が得られることを見出し、本発明を完成した。
【００３７】
以下に、先ず、本発明のアフィニティクロマト吸着体を製造する方法について説明する。
【００３８】
本発明のアフィニティクロマト吸着体は、その製造を容易にするリンカー部を有するため、その部分で製造中間体を結合することによって製造することができる。例えば、リンカー部にアミド結合が含まれる場合には、通常のアミド結合形成方法を採用することができる。
【００３９】
【化６】
2005134258.tif 000007
【００４０】
上記式中、Ｘ1，Ｙ1，Ｚ1，Ｒ1，Ｒ2は、前述したものと同義を示し、Ｒ2'とＲ2''は、リンカー部Ｒ2の一部であって、それぞれに隣接するカルボキシル基とアミノ基が縮合してアミド結合を形成することによってＲ2となる基を示す。
【００４１】
上記反応条件は、通常のアミド化反応と同様のものを採用すればよく、例えば、1-(3-ジメチルアミノプロピル)-3-エチルカルボジイミド（ＥＤＣ）等の縮合剤の存在下、反応を行なえばよい。
【００４２】
反応温度や反応時間は、使用する原料化合物等に依存するが、例えば室温下で１〜１２時間反応させる。
【００４３】
上記反応例の他、リンカー部にエステル基が存在する場合には、カルボン酸中間体とアルコール中間体から脱水エステル化反応によって、エーテル基が存在する場合にはウィリアムソンのエーテル合成反応によるなど、通常の有機化学反応を採用することによって、アフィニティクロマト吸着体（Ｉ）を製造することができる。
【００４４】
得られたアフィニティクロマト吸着体は、水や緩衝液で洗浄した後、更に緩衝液に懸濁し、吸引等の手段により脱気する。次に、吸着体を静かにカラムへ流し込む。こうしてアフィニティカラムを作成した後、予め調製した試料をアプライし、緩衝液を流すことによって非吸着画分を除去する。そして、溶出液を流してクリーバブルリンカーを切断して、吸着体中の特定化合物と共にこれに特異的結合していた化合物を溶出する。
【００４５】
ここで使用される「溶出液」は、クリーバブルリンカー部分で吸着体を切断できるものであり、例えばn-プロピルアミン等の揮発性第１級アミンやヒドラジン溶液を使用するが、より利便性の高いヒドラジン溶液を使用することが好ましい。当該溶液で使用する溶媒としては、ジメチルホルムアミドや水を挙げることができ、タンパク質に与える影響を考慮すれば、水が好適である。また、ヒドラジン溶液の濃度は１０％以下とし、好適には５％以下とする。
【００４６】
以下に、実施例を示すことにより本発明を更に詳細に説明するが、本発明の範囲はこれらに限定されるものではない。
【実施例】
【００４７】
実施例１  9H-フルオレン-9-イルメチル[8-(4,4-ジメチル-2,6-ジオキソシクロヘキシリデン)-8-ヒドロキシオクチル]カルバメート（３）の製造
【００４８】
【化７】
2005134258.tif 000008
【００４９】
ジメドン（１） １ｇをジクロロエタン（ＤＣＥ）に溶解し、8-[[(9H-フルオレン-9-イルメトキシ)カルボニル]アミノ]オクタン酸（２），ジシクロヘキシルカルボジイミド（ＤＣＣ）および4-(ジメチルアミノ)ピリジン（ＤＭＡＰ）を加え、室温下で１８時間攪拌した。
【００５０】
反応終了後、生じた固形物を濾別し、濾液を減圧濃縮した。得られた残渣を酢酸エチルで希釈し、これを水，５％クエン酸水溶液，飽和食塩水で順次洗浄し、無水硫酸マグネシウムで乾燥した後、減圧濃縮した。残渣をシリカゲルクロマトグラフィー（溶離液：ヘキサン中２０−５０％酢酸エチル）で精製し、標記化合物（２．５ｇ，７４％）を得た。
1H-NMR（500MHz, CDCl3） δ 1.06(6H, s), 1.30-1.64(10H, m), 2.35(2H, s), 2.53(2H, s), 3.02(2H, t, J=9.5Hz), 3.19(2H, q, J=8.6Hz), 4.22(1H, dd, J=8.6, 8.6Hz), 4.39(2H, d, J=9.2Hz), 4.81(1H, br), 7.31(2H, dd, J=9.8, 9.8Hz), 7.40(2H, dd, J=9.8, 9.8Hz), 7.60(2H, d, J=9.8Hz), 7.76(2H, d, J=9.8Hz)
MS 504.3 (M+H)。
【００５１】
実施例２  9H-フルオレン-9-イルメチル[8-(4,4-ジメチル-2,6-ジオキソシクロヘキシリデン)-8-[[2-(トリチルアミノ)エチル]アミノ]オクチル]カルバメート（５）の製造
【００５２】
【化８】
2005134258.tif 000009
【００５３】
実施例１で得た化合物（３） １００ｍｇをジクロロエタン：N,N-ジメチルホルムアミド＝１：１の混合溶媒に溶解後、N,N―ジイソプロピルエチルアミン ３５μl、N-トリチル-1,2-エタンジアミン（４） ６６．１ｍｇを加え、室温下で１８時間攪拌した。
【００５４】
反応溶液を減圧下濃縮後、得られた残渣を酢酸エチルで希釈し、これを水，飽和食塩水で洗浄し、更に硫酸マグネシウムで乾燥後、減圧濃縮した。残査をシリカゲルカラムクロマトグラフィー（溶離剤；ヘキサン中１０−３０％酢酸エチル）で精製し、標記化合物（５）（１４５ｍｇ，９３％）を得た。
1H-NMR（500MHz, CDCl3）δ = 1.01(6H, s), 1.36-1.57(10H, m), 2.35-2.44(6H, m), 2.98(2H, t, J=9.5Hz), 3.20(2H, q, J=8.6Hz), 3.48(2H, dd, J=8.0, 8.0Hz), 4.22(1H, dd, J=8.6, 8.6Hz), 4.38(2H, d, J=9.2Hz), 5.05(1H, br), 7.18-7.49(19H, m), 7.60(2H, d, J=9.8Hz), 7.76(2H, d, J=9.8Hz)。
【００５５】
実施例３  9H-フルオレン-9-イルメチル[8-[(2-アミノエチル)アミノ]-8-(4,4-ジメチル-2,6-ジオキソシクロヘキシリデン)オクチル]カルバメート（６）の製造
【００５６】
【化９】
2005134258.tif 000010
【００５７】
実施例２で得た化合物（５） １３０ｍｇを１０％トリフルオロ酢酸−ジクロロメタン（ＴＦＡ/ＤＣＭ）に溶解し、室温下で５時間攪拌した。
【００５８】
反応溶液を減圧下濃縮後、残査をシリカゲルカラムクロマトグラフィー（溶離剤；クロロホルム中０−１０％メタノール）で精製し標記化合物（６） （９０ｍｇ，１００％)を得た。
1H-NMR（500MHz, CDCl3） δ = 0.95(6H, s), 1.27-1.47(10H, m), 2.30(4H, br), 2.93-3.23(6H, m), 3.78(2H, m), 4.19(1H, dd, J=8.6, 8.6Hz), 4.35(2H, d, J=9.2Hz), 5.10(1H, br), 7.28(2H, dd, J=9.8, 9.8Hz), 7.38(2H, dd, J=9.8, 9.8Hz), 7.57(2H, d, J=9.8Hz), 7.74(2H, d, J=9.8Hz)。
【００５９】
実施例４  9H-フルオレン-9-イルメチル [8-[(2-[[(2-[(3S,4S,5S,8R,12S,14S, 15R,16S,18R,19R,26aS)-5-[[tert-ブチル(ジメチル)シリル]オキシ]-3-[(E)-2-((1R,3R,4R)-4-[[tert-ブチル(ジメチル)シリル]オキシ]-3-メトキシシクロヘキシル)-1-メチルビニル]-19-ヒドロキシ-14,16-ジメトキシ-4,10,12,18-テトラメチル-1,7,20,21-テトラオキソ-1,4,5,6,7,8,11,12,13,14,15,16,17,18,19,20,21,23,24,25,26,26a-ドコサヒドロ-3H-15,19-エポキシピリド[2,1-c][1,4]オキサザシクロトリコシン-8-イル]エトキシ)カルボニル]アミノ]エチル)アミノ]-8-(4,4-ジメチル-2,6-ジオキソシクロヘキシリデン)オクチル]カルバメート（８）の製造
【００６０】
【化１０】
2005134258.tif 000011
【００６１】
タクロリムス誘導体（７） １７０ｍｇをN,N-ジメチルホルムアミドに溶解し、当該溶液へN,N―ジイソプロピルエチルアミン ２５μlおよび実施例３で得た化合物（６） １０２ｍｇを加え、室温下8時間攪拌した。
【００６２】
反応溶液を酢酸エチルで希釈し、水と飽和食塩水で順次洗浄し、次いで硫酸マグネシウムで乾燥後、減圧濃縮した。残査をシリカゲルカラムクロマトグラフィー（溶離剤；ヘキサン中２０−５０％酢酸エチル）で精製し、標記化合物（８） （１９０ｍｇ）を得た。
1H-NMR(500MHz, CDCl3) δ = 0-0.08(30H, m), 0.7-2.5(66H, m), 2.72-4.13(28H, m), 4.23(1H, dd, J=8.6, 8.6Hz), 4.39(2H, d, J=9.2Hz), 4.87-5.31(6H, m), 7.31(2H, dd, J=9.8, 9.8H), 7.39(2H, dd, J=9.8, 9.8Hz), 7.59(2H, d, J=9.8Hz), 7.76(2H, d, J=9.8Hz)。
【００６３】
実施例５  2-[(3S,4S,5S,8R,12S,14S,15R,16S,18R,19R,26aS)-5-[[tert-ブチル(ジメチル)シリル]オキシ]-3-[(E)-2-((1R,3R,4R)-4-[[tert-ブチル(ジメチル)シリル]オキシ]-3-メトキシシクロヘキシル)-1-メチルビニル]-19-ヒドロキシ-14,16-ジメトキシ-4,10,12,18-テトラメチル-1,7,20,21-テトラオキソ-1,4,5,6,7,8,11,12,13,14,15,16,17,18,19,20,21,23, 24,25,26,26a-ドコサヒドロ-3H-15,19-エポキシピリド[2,1-c][1,4] オキサザシクロトリコシン-8-イル]エチル (2-[[8-アミノ-1-(4,4-ジメチル-2,6-ジオキソシクロヘキシリデン)オクチル]アミノ]エチル)カルバメート（９）の製造
【００６４】
【化１１】
2005134258.tif 000012
【００６５】
実施例４で得た化合物（８） ３２ｍｇを１０％ピペリジン−ジメチルホルムアミドに溶解し、室温下３０分間攪拌した。
【００６６】
反応溶液を濃縮後、残査をシリカゲルカラムクロマトグラフィー（溶離剤；クロロホルム中０−１０％メタノール）で精製し、標記化合物（９） （２７ｍｇ）を得た。
1H-NMR(500MHz, CDCl3) δ = 0-0.08(30H, m), 0.79-2.60(66H, m), 2.67-4.39(25H, m), 4.86-5.28(5H, m)
MS 1385.9 (M+H)。
【００６７】
実施例６  ＳＧＮ粒子のスクシニル化
【００６８】
【化１２】
2005134258.tif 000013
【００６９】
ＳＧＮ粒子（１０）［グリシジルメタアクリレート（ＧＭＡ）−スチレン コポリマーがＧＭＡで被覆され、表面にエポキシ基を有する粒子（ＳＧ粒子）の当該エポキシ基を、アミノリシスしたもの，NATURE BIOTECHNOLOGY, VOL18, pp877-881(2000)を参照］ １０ｍｇを水で２回洗浄後、ジメチルホルムアミド（ＤＭＦ）で５回洗浄することによって、ＤＭＦで完全に置換した。当該洗浄操作は、遠心分離（１５，０００ｒｐｍ，５分間）することにより行なった。この粒子をＤＭＦ ３００μlに懸濁し、ここにトリエチルアミン １００μlと０．５Ｍ 無水コハク酸（１１，ＤＭＦ溶液） ６００μlを添加し、室温で１５時間、撹拌反応させた。
【００７０】
反応後、ＤＭＦで１回洗浄し、次いでＤＭＦ ４３０μlに懸濁した後に、トリエチルアミン ５０μlと無水酢酸 ２０μlを添加し、室温で２時間、撹拌反応させた。反応後、脱イオン水で１回洗浄後、脱イオン水 ４５０μlに懸濁させ、１Ｎ ＮａＯＨ ５０μlを添加し、室温で３０分間、撹拌反応させた。反応後、脱イオン水で５回洗浄することによりスクシニル化ＳＧＮ粒子（１２）を得た。
【００７１】
実施例７  スクシニル化ＳＧＮ粒子のＮＨＳ活性化
【００７２】
【化１３】
2005134258.tif 000014
【００７３】
実施例６で得たスクシニル化ＳＧＮ粒子（１２） ５ｍｇをメタノールで１回洗浄後、ジオキサンで３回洗浄することにより完全にジオキサンに置換した。この粒子をジオキサン１ｍｌに懸濁させ、ここにN-ヒドロキシスクシンイミド（ＨＯＳｕ） ２３ｍｇと1-(3-ジメチルアミノプロピル)-3-エチルカルボジイミド塩酸塩（ＥＤＣ） ３８．４ｍｇを添加し、室温で２時間、撹拌反応させた。
【００７４】
反応後、ジオキサンで３回洗浄した後、ＤＭＦで３回洗浄し、ＮＨＳ活性化スクシニル化ＳＧＮ粒子（１３）を得た。
【００７５】
実施例８  本発明に係るアフィニティクロマト吸着体
【００７６】
【化１４】
2005134258.tif 000015
【００７７】
実施例５で得たタクロリムス誘導体（９）と実施例７で得たＮＨＳ活性化スクシニル化ＳＧＮ粒子（１３） ５ｍｇを、ＤＭＦ ５００μｌ中室温で３時間反応させ、反応後、１Ｍ エタノールアミン（ｐＨ８．０）で室温下一晩ブロッキング処理した。その後にアセトニトリル洗浄し、次いで保護基を除去するためにアセトニトリル中５％フッ化水素処理（室温，６時間）し、水洗することによって、本発明に係るアフィニティクロマト吸着体（１４）を得た。
【００７８】
実施例９  「特定化合物」（タクロリムス）固定化の確認試験
【００７９】
【化１５】
2005134258.tif 000016
【００８０】
得られた吸着体にタクロリムスが固定されていることを確認するために、吸着体 ０．５ｍｇをヒドラジン１水和物の２％ＤＭＦ溶液または２％水溶液で室温下１０分間処理し、その遠心上清をマススペクトル解析した。
【００８１】
２％ヒドラジン１水和物／ＤＭＦで処理した上清には、予想した部位で切断されたタクロリムスの誘導体フラグメントが確認された。
【００８２】
また、２％ヒドラジン１水和物／Ｈ2Ｏで処理した上清は、タクロリムスの水に対する溶解性が低いため、ＤＭＦで希釈して可溶化することによりフラグメントを確認することができた。
【００８３】
実施例１０  アフィニティクロマト吸着体の性能確認試験
実施例８で得たアフィニティクロマト吸着体の性能を確認するために、タンパク質源としてＵＭＲ１０６細胞の細胞質抽出液を用いてアフィニティクロマトグラフィーを行なった。因みに、実施例８において、タクロリムス誘導体（９）とＮＨＳ活性化スクシニル化ＳＧＮ粒子（１３）が縮合することにより遊離してくるN-ヒドロキシスクシンイミドを定量することによって、タクロリムスの固定化量を測定し、当該固定化量が、実施例８においてタクロリムス誘導体（９）を加えずに同様の処理をした場合に得られる化合物に相当する部分（以下、当該部分を「ｌａｔｅｘ」という） １ｍｇ当たり２４，７２，２４０ナノモルであるアフィニティクロマト吸着体（以下、それぞれを「製造例１〜３」という）が得られていることを確認しており、各吸着体につき性能を確認した。また、比較例として、クリーバブルリンカーを介さずにタクロリムスとｌａｔｅｘを直結した下記化合物を用いた。
【００８４】
【化１６】
2005134258.tif 000017
【００８５】
ＵＭＲ１０６細胞抽出液 ０．１ｍｇと、製造例１〜３，比較例のそれぞれを、４℃で２時間反応させ、バッファーＥにより洗浄後１Ｍ ＮａＣｌで洗浄した。その後、バッファーＥまたはＳＤＳ−ＰＡＧＥ ローディング バッファーにより９８℃で５分間処理することにより溶出させた。
【００８６】
ここで使用した「バッファーＥ」の組成は、次の通りである。
【００８７】
10mM Tris-HCl pH 7.4, 100mM NaCl, 1mM MgCl2, 1mM CaCl2, 0.2mM EDTA, 10% Glycerol, 0.1% Nonidet-P40, 0.5mM Dithiothreitol (DTT), 1mM PMSF, 1μM Pepstatin, 1μg/ml Leupeptin。
【００８８】
それぞれの画分をＳＤＳ−ＰＡＧＥ解析したところ、予想に反して、製造例１〜３では固定化量とタクロリムス受容体（ＦＫＢＰ１２）結合量が反比例していた（図１を参照）。この理由として、製造例１〜３では、固定化量が多くなると凝集してくる傾向がみられ、タンパク質精製能が低下することが考えられる。また、製造例１（固定量２４ナノモル／１ｍｇ ｌａｔｅｘ）と比較例（固定量４０ナノモル／１ｍｇ ｌａｔｅｘ）とがほぼ同等のＦＫＢＰ１２精製能（ＦＫＢＰ１２に対する結合能）を持つことが明らかとなった。
【００８９】
次に、製造例１と比較例の微粒子を用いて、バックグラウンドの比較およびＦＫＢＰ１２／タクロリムス会合体の切り出しの検討を行った（図２）。ＵＭＲ１０６細胞抽出液 ０．１ｍｇと、製造例１，比較例のそれぞれ０．２ｍｇを４℃で２時間反応させ、洗浄後１Ｍ ＮａＣｌで洗浄した。その後、バッファーＥまたは２％ヒドラジン１水和物／バッファーＥにより室温で１０分間反応させた。続いて、ＳＤＳ−ＰＡＧＥ ローディングバッファーにより９８℃で５分間処理した。また、競合阻害剤としては、タクロリムスを使用した。
【００９０】
それぞれの画分をＳＤＳ−ＰＡＧＥ解析したところ、１Ｍ ＮａＣｌによる洗浄で表われるバンドのパターンは、製造例１，比較例およびｌａｔｅｘのみ（コントロール）との間に大きな差は見られなかった。
【００９１】
また、２％ヒドラジン１水和物／バッファーＥによる溶出では、製造例１でのみＦＫＢＰ１２のバンドが確認された。この場合において、競合阻害剤であるタクロリムスを存在せしめた６の場合にはＦＫＢＰ１２のバンドが消失していることから、ＦＫＢＰ１２は、タクロリムスと強く結合することがわかる。
【００９２】
バッファーＥのみにより室温で１０分間処理した場合においては、製造例１および比較例のみならず、コントロールでも、わずかに溶出されるバンド（非特異的吸着タンパク質）が観察された。この非特異的吸着タンパク質は、温度や時間に依存して徐々に溶出されてくることも明らかとなった。このことから、共有結合するタイプの薬剤・レセプタータンパク質会合体であれば、ＳＤＳ−ＰＡＧＥ ローディングバッファーによる加熱溶出後切り出し処理をすることで、より選択的な溶出ができるものと予想される。
【図面の簡単な説明】
【００９３】
【図１】本発明アフィニティクロマト吸着体の性能を示すＳＤＳ−ＰＡＧＥ解析結果。
【図２】本発明アフィニティクロマト吸着体の性能を示すＳＤＳ−ＰＡＧＥ解析結果。
【図１】
2005134258.tif 000024
【図２】
2005134258.tif 000025